(57)【要約】【課題】低温雰囲気下において優れた流動性及び初期強度発現性とを併せ持ち、流動保持性に優れた超速硬性セメント組成物を提供する。【解決手段】カルシウムアルミネート類を必須成分とする超速硬性セメント（Ａ）と、ポリエチレンオキシド鎖を持つポリアクリル酸系分散剤（Ｂ）と、ポリアクリル酸系分散剤（Ｃ）とを含んでなる超速硬性セメント組成物であって、該ポリエチレンオキシド鎖を持つポリアクリル酸系分散剤（Ｂ）は、下記一般式（１）；【化１】    2007063090.tif 000011（式中、Ｒ１は、同一若しくは異なって、水素原子、アルキル基を表す。ｎは、平均付加モル数を表す。）で表される単量体に由来する繰り返し単位と、下記一般式（２）；【化２】2007063090.tif 000012（式中、Ｍは、水素原子、一価金属原子、二価金属原子、アンモニウム基又は有機アミン基を表す。）で表される単量体に由来する繰り返し単位とを有する共重合体を含むものである超速硬性セメント組成物。【選択図】    なし【特許請求の範囲】
【請求項１】
カルシウムアルミネート類を必須成分とする超速硬性セメント（Ａ）と、ポリエチレンオキシド鎖を持つポリアクリル酸系分散剤（Ｂ）と、ポリアクリル酸系分散剤（Ｃ）とを含んでなる超速硬性セメント組成物であって、
該ポリエチレンオキシド鎖を持つポリアクリル酸系分散剤（Ｂ）は、
下記一般式（１）；
【化１】
2007063090.tif 000007
（式中、Ｒ１は、同一若しくは異なって、水素原子、炭素数１〜１８のアルキル基を表す。ｎは、平均付加モル数を表し、１０〜３００の数である。）で表される単量体に由来する繰り返し単位と、
下記一般式（２）；
【化２】
2007063090.tif 000008
（式中、Ｍは、水素原子、一価金属原子、二価金属原子、アンモニウム基又は有機アミン基を表す。）で表される単量体に由来する繰り返し単位とを有する共重合体を含むものである
ことを特徴とする超速硬性セメント組成物。
【請求項２】
前記超速硬性セメントの必須成分であるカルシウムアルミネート類は、Ｃ１１Ａ７・ＣａＸ２、Ｃ３Ａ、ＣＡ、Ｃ２ＡＳ、ＣＡ２、Ｃ３Ａ３・ＣａＳＯ４、Ｃ１２Ａ７、Ｃ６ＡＦ２及びＣ４ＡＦ（式中、Ｃは、ＣａＯを表す。Ａは、Ａｌ２Ｏ３を表す。Ｓは、ＳｉＯ２を表す（ただし、ＣａＳＯ４のＳは、硫黄原子を示す。）。Ｆは、Ｆｅ２Ｏ３を表す。Ｘは、ハロゲン元素を表す。）及び非晶質カルシウムアルミネートからなる群より選ばれる少なくとも１種を主成分とすることを特徴とする請求項１に記載の超速硬性セメント組成物。
【請求項３】
前記ポリアクリル酸系分散剤に含まれるポリアクリル酸及び／又はその塩の分子量は、１００００〜１０００００であることを特徴とする請求項１又は２に記載の超速硬セメント組成物。
【請求項４】
前記超速硬性セメント組成物は、更に凝結遅延剤を含有することを特徴とする請求項１〜３のいずれかに記載の超速硬性セメント組成物。
【請求項５】
前記凝結遅延剤は、オキシカルボン酸化合物であることを特徴とする請求項４に記載の超速硬性セメント組成物。
【請求項６】
前記超速硬性セメント組成物は、１５℃以下の雰囲気温度で混練、打設されることを特徴とする請求項１〜５のいずれかに記載の超速硬性セメント組成物。
【請求項７】
請求項１〜６記載の超速硬性セメント組成物の製造方法であって、
該製造方法は、１５℃以下の雰囲気温度で混練、打設する工程を含むことを特徴とする超速硬性セメント組成物の製造方法。
【請求項８】
カルシウムアルミネート類を必須成分とする超速硬性セメントを分散するために用いるセメント分散剤であって、
該セメント分散剤は、
下記一般式（１）；
【化３】
2007063090.tif 000009
（式中、Ｒ１は、同一若しくは異なって、水素原子、炭素数１〜１８のアルキル基を表す。ｎは、平均付加モル数を表し、１０〜３００の数である。）で表される単量体に由来する繰り返し単位と、
下記一般式（２）；
【化４】
2007063090.tif 000010
（式中、Ｍは、水素原子、一価金属原子、二価金属原子、アンモニウム基又は有機アミン基を表す。）で表される単量体に由来する繰り返し単位とを有する共重合体と、
ポリアクリル酸及び／又はその塩とを含むものである
ことを特徴とするセメント分散剤。
【発明の詳細な説明】
【技術分野】
【０００１】
本発明は、超速硬性を有するセメント組成物及び超速硬性セメント組成物用分散剤に関する。より詳しくは、土木・建築分野において補修や緊急工事などの用途に使用され、速硬性を維持したまま作業性を向上することができる超速硬性セメント組成物及び超速硬性セメント組成物用分散剤に関する。
【背景技術】
【０００２】
超速硬性セメント組成物は、超速硬性セメント、水、細骨材及び粗骨材等を混合して製造されている。超速硬性セメント組成物は、速硬性に優れ、強度及び耐久性に優れた硬化物を与えることから、建築物外壁材、建築物構造体等の各種の補修、補強や緊急工事及びコンクリート製品の製造などにおいて、広く用いられている。このような超速硬性セメント組成物は、速硬性に優れるだけでなく、作業に支障をきたさない初期流動性と流動保持性を持ち、硬化後の強度及び耐久性に優れることが求められている。さらに、超速硬性セメント組成物は、硬化速度が低下する冬場において使用頻度が高いため、低温雰囲気下においても、これらの特性を発揮することが求められている。
【０００３】
超速硬性セメント組成物には、カルシウムアルミネート類を速硬成分とするセメント（超速硬性セメント）が一般に用いられており、速硬成分であるカルシウムアルミネート類が混練水と急激に水和することにより優れた初期強度発現性を示すことが知られている。その一方で、カルシウムアルミネート類の急激な水和反応により、セメント組成物の流動性が著しく低下して、混練が困難になることから、このような水和反応をコントロールし、流動保持性及び可使時間を充分なものとして、作業性を改善することが求められていた。また、このようなセメント組成物においては、その中に含まれる単位水量を低減すると硬化物の性能が向上することになることから、混練水の単位水量を増加させずに作業性を改善することが求められていた。
【０００４】
これまでに、超速硬性セメント組成物の初期流動性、可使時間等の特性を向上させるために、各種分散剤を添加したり、また、硬化物の強度を向上させるために、セメント組成物の中に含まれる単位水量を低減させたりすることが行われている。
従来の超速硬性セメント組成物に含まれる分散剤としては、ナフタレンスルホン酸塩のホルマリン縮合物やメラミンスルホン酸塩のホルマリン縮合物などを主成分とするセメント分散剤や、ポリメタクリル酸系セメント分散剤が知られている。
しかしながら、ナフタレンスルホン酸塩のホルマリン縮合物やメラミンスルホン酸塩のホルマリン縮合物などを主成分とする分散剤は、添加量が一定以上になると、セメント分散効果や流動性改善効果が頭打ちになることから、要求される高流動性、低単位水量、初期流動性、可使時間、分散性等を実現できるセメント分散剤が求められていた。
【０００５】
また作業期間中は充分な流動性を有する必要があるが、ナフタレンスルホン酸塩のホルマリン縮合物やメラミンスルホン酸塩のホルマリン縮合物などを主成分とする分散剤は、可使時間が充分ではない場合があり、分散剤を用いることにより実現した流動性を作業に必要な期間維持するためには、凝結遅延剤を添加する必要があることが知られている。しかし、凝結遅延剤は、特に低温において、その添加量が多いと超速硬性セメント組成物の初期強度発現性を低下させるおそれがあることから、凝結遅延剤の添加量が少なくても、又は無添加であっても、流動性を作業に必要な時間維持することができる超速硬性セメント組成物が求められていた。さらにこれらのセメント分散剤には、合成過程で使用したホルマリンが残存している場合があることから、環境上好ましい超速硬性セメント組成物が求められていた。
【０００６】
ポリカルボン酸系セメント分散剤は、一般に、ナフタレンスルホン酸塩のホルマリン縮合物やメラミンスルホン酸塩のホルマリン縮合物などを主成分とするセメント分散剤よりも高い分散効果を持つことが知られている。ポリカルボン酸系混和剤は一般のポルトランドセメントに対して使用した場合、優れた分散性能を示し、単位水量を変えずにセメント組成物を著しく高流動化したり、又は、一定の流動性を維持したまま単位水量を著しく低減することが可能である。例えば、ＣａＯ／Ａｌ２Ｏ３のモル比が０．５〜４．０であるカルシウムアルミネート類を主成分とする水硬性物質と、ポリカルボン酸系重合物を主成分とするセメント分散剤を含むセメント組成物が開示され、実施例においてはメタクリル酸系セメント分散剤が用いられている（例えば、特許文献１参照。）。
【０００７】
ポリカルボン酸系セメント分散剤を超速硬性セメント組成物に適用した場合としては、速硬性を有するペースト、モルタル、コンクリートにポリカルボン酸（塩）を添加する高流動性速硬セメント配合物の製造方法（例えば、特許文献２参照。）や超速硬セメントと粉末状ポリカルボン酸系セメント分散剤を含む粉末状超速硬セメント組成物が開示され、実施例においてはメタクリル酸系セメント分散剤が用いられている（例えば、特許文献３参照。）。しかしながら、速硬性、高流動性、低単位水量、初期流動性、分散性、得られる硬化物の強度等において優れるだけでなく、低温雰囲気下においても優れた初期強度を発現し、流動保持性に優れ、可使時間を充分確保でき、作業性のよい超速硬性セメント組成物とする工夫の余地があった。
【特許文献１】特開平１１−２１７２５０号公報（第２−４頁）
【特許文献２】特開平７−１７７４９号公報（第１−２頁）
【特許文献３】特開２０００−３４１５９号公報（第１−２頁）
【発明の開示】
【発明が解決しようとする課題】
【０００８】
本発明は、上記現状に鑑みてなされたものであり、低温雰囲気下において優れた流動性及び初期強度発現性とを併せ持ち、流動保持性に優れた超速硬性セメント組成物を提供することを目的とするものである。
【課題を解決するための手段】
【０００９】
本発明者等は、超速硬性セメント組成物について種々検討したところ、カルシウムアルミネート類が速硬成分として有用であることに着目し、ポリエチレンオキシド鎖を持つポリアクリル酸系共重合体を含むセメント分散剤とポリアクリル酸及び／又はその塩を含有するセメント分散剤（ポリアクリル酸系分散剤）とを併用すると、ナフタレン系セメント分散剤や一般のポリカルボン酸系（主にメタクリル酸系）の従来のセメント分散剤に比較して、少ない添加量で良好な流動性が得られ、また凝結遅延剤の添加量を増すことなく流動性を保持でき、優れた流動保持性を発揮することを見いだした。また、低温雰囲気下においても、優れた速硬性、流動性、初期強度を発現するだけでなく、流動保持性に優れ、可使時間が充分確保できることから作業性が優れた超速硬性セメント組成物とできることを見いだし、上記課題をみごとに解決することができることに想到した。更に、土木・建築分野において補修や緊急工事において用いることができ、セメントペースト、モルタル又はコンクリート用として好適に適用することができることも見いだし、本発明に到達したものである。
【００１０】
すなわち本発明は、カルシウムアルミネート類を必須成分とする超速硬性セメント（Ａ）と、ポリエチレンオキシド鎖を持つポリアクリル酸系分散剤（Ｂ）と、ポリアクリル酸系分散剤（Ｃ）とを含んでなる超速硬性セメント組成物であって、上記ポリエチレンオキシド鎖を持つポリアクリル酸系分散剤（Ｂ）は、下記一般式（１）；
【００１１】
【化１】
2007063090.tif 000002
【００１２】
（式中、Ｒ１は、同一若しくは異なって、水素原子、炭素数１〜１８のアルキル基を表す。ｎは、平均付加モル数を表し、１０〜３００の数である。）で表される単量体に由来する繰り返し単位と、下記一般式（２）；
【００１３】
【化２】
2007063090.tif 000003
【００１４】
（式中、Ｍは、水素原子、一価金属原子、二価金属原子、アンモニウム基又は有機アミン基を表す。）で表される単量体に由来する繰り返し単位とを有する共重合体を含むものである超速硬性セメント組成物である。
本発明はまた、カルシウムアルミネート類を必須成分とする超速硬性セメントを分散するために用いるセメント分散剤であって、上記セメント分散剤は、下記一般式（１）；
【００１５】
【化３】
2007063090.tif 000004
【００１６】
（式中、Ｒ１は、同一若しくは異なって、水素原子、炭素数１〜１８のアルキル基を表す。ｎは、平均付加モル数を表し、１０〜３００の数である。）で表される単量体に由来する繰り返し単位と、下記一般式（２）；
【００１７】
【化４】
2007063090.tif 000005
【００１８】
（式中、Ｍは、水素原子、一価金属原子、二価金属原子、アンモニウム基又は有機アミン基を表す。）で表される単量体に由来する繰り返し単位とを有する共重合体と、ポリアクリル酸及び／又はその塩とを含むものであるセメント分散剤でもある。
以下に本発明を詳述する。
【００１９】
本発明は、カルシウムアルミネート類を必須成分とする超速硬性セメント（Ａ）とポリエチレンオキシド鎖を持つポリアクリル酸系分散剤（Ｂ）とポリアクリル酸系分散剤（Ｃ）を含んでなる超速硬性セメント組成物である。
超速硬性セメント組成物とは、カルシウムアルミネート類を必須成分とすることによって、一般的なセメント組成物よりも硬化速度が速いものであるが、その硬化速度としては、ＪＩＳ  Ｒ  ５２０１「セメントの物理試験方法」に準じて測定した材齢３時間の圧縮強度が２０Ｎ／ｍｍ２以上であることが好ましい。なお、上限としては、特に制限されないが、６０Ｎ／ｍｍ２以下であることが好適である。
上記超速硬性セメント（Ａ）としては、カルシウムアルミネート類を必須成分とするものであり、カルシウムアルミネート類は、超速硬性セメント組成物において速硬を高める成分である。
【００２０】
上記カルシウムアルミネート類としては、Ｃ１１Ａ７・ＣａＸ２、Ｃ３Ａ、ＣＡ、Ｃ２ＡＳ、ＣＡ２、Ｃ３Ａ３・ＣａＳＯ４、Ｃ１２Ａ７、Ｃ６ＡＦ２及びＣ４ＡＦ（式中、Ｃは、ＣａＯを表す。Ａは、Ａｌ２Ｏ３を表す。Ｓは、ＳｉＯ２を表す（ただし、ＣａＳＯ４のＳは、硫黄原子を示す。）。Ｆは、Ｆｅ２Ｏ３を表す。Ｘは、ハロゲン元素を表す。）及び非晶質カルシウムアルミネートからなる群より選ばれる少なくとも１種を主成分とするものが好ましい。これらの中でも、より好ましくは、Ｃ１１Ａ７・ＣａＦ２、非晶質カルシウムアルミネートであり、更に好ましくは、Ｃ１１Ａ７・ＣａＦ２である。
上記カルシウムアルミネート類の含有量としては、超速硬性セメント（Ａ）１００質量％に対し、１０〜３０質量％であることが好ましい。１０質量％未満であると、速硬性が充分に発揮されないおそれがあり、３０質量％を超えると、可使時間が充分に確保されず、作業性が充分に優れたものとならないおそれがある。
【００２１】
上記ポリエチレンオキシド鎖を持つポリアクリル酸系分散剤（Ｂ）は、上記一般式（１）で表される単量体に由来する繰り返し単位（繰り返し単位（Ｉ）ともいう）と、上記一般式（２）で表される単量体に由来する繰り返し単位（繰り返し単位（ＩＩ）ともいう）とを有する共重合体（ポリエチレンオキシド鎖を持つポリアクリル酸系共重合体、又は、ポリアクリル酸系共重合体ともいう）を含むものである。このようなポリエチレンオキシド鎖を持つポリアクリル酸系共重合体を含むものを用いると、少ない添加量で良好な流動性が得られ、また凝結遅延剤の添加量を増すことなく流動性を保持できる。また、上記構造を有するポリアクリル酸系共重合体は、セメント分散剤として用いる場合、速硬性に優れるため、超速硬性セメント組成物として好適に使用することができる。
【００２２】
上記超速硬性セメント組成物において、超速硬性セメント（Ａ）とポリエチレンオキシド鎖を持つポリアクリル酸系分散剤（Ｂ）との割合としては、（Ｂ）／（Ａ）＝０．０１／１００〜８．０／１００が好ましい。０．０１／１００未満であると、分散効果が不十分となり、８．０／１００を超えると、分散効果が頭打ちになるので不経済となるおそれがある。より好ましくは、（Ｂ）／（Ａ）＝０．２／１００〜０．４／１００である。
上記超速硬性セメントの超速硬性セメント組成物に対する割合としては、超速硬性セメント／超速硬性セメント組成物＝１０／１００〜８０／１００が好ましい。１０／１００未満であると、強度、耐久性不足となり、８０／１００を超えると、均一な混練がしにくくなるおそれがある。
【００２３】
上記ポリアクリル酸系分散剤（Ｃ）としては、ポリアクリル酸及び／又はその塩（ポリアクリル酸（塩）ともいう。）を含むものである限り、特に限定されない。
上記ポリアクリル酸塩としては、一価金属原子、二価金属原子、アンモニウム基、有機アミン基等の塩であることが好適である。上記一価の金属原子としては、リチウム、ナトリウム、カリウム等のアルカリ金属原子等が好適であり、二価金属原子としては、カルシウム、マグネシウム等のアルカリ土類金属原子等が好ましい。また、有機アミン基としては、エタノールアミン基、ジエタノールアミン基、トリエタノールアミン基等のアルカノールアミン基や、トリエチルアミン基、有機アンモニウム基等が好適である。これらの中でも、ナトリウム塩又はカルシウム塩であることが好ましい。より好ましくは、ナトリウム塩である。
【００２４】
上記ポリアクリル酸系分散剤に含まれるポリアクリル酸（塩）の分子量は、１００００〜１０００００であることが好ましい。上記分子量が１００００未満又は１０００００を超えると、初期流動性や流動保持性が充分でないおそれがある。より好ましくは、２００００〜８００００であり、更に好ましくは、４００００〜６００００である。本発明の超速硬性セメント組成物において、ポリアクリル酸（塩）の分子量としては、要求される性能に応じて適宜設定すればよいが、初期流動性や流動保持性の点からは、５００００付近が好適な態様となる。なお、上記分子量は、ゲルパーミエーションクロマトグラフィーによる測定方法で得られる重量平均分子量を示す。
【００２５】
（重量平均分子量測定条件）
機種：Ｗａｔｅｒｓ  ＬＣＭ１
検出器：Ｗａｔｅｒｓ  ４１０  示差屈折検出器
解析ソフト：Ｗａｔｅｒｓ  ＭＩＬＬＥＮＮＩＵＭ  Ｖｅｒ．２．１８
溶離液：水１０９９９ｇ、アセトニトリル６００１ｇの混合液に酢酸ナトリウム三水和物１１５．６ｇを溶かし、更に３０％水酸化ナトリウム水溶液でｐＨ６．０に調整した溶離液を用いる。
溶離液流速：０．８ｍｌ／ｍｉｎ
カラム温度：３５℃
カラム：東ソー製  ＴＳＫｇｅｌ  ＧｕａｒｄＣｏｌｕｍｎＳＷＸＬ＋Ｇ４０００ＳＷＸＬ＋Ｇ３０００ＳＷＸＬ＋Ｇ２０００ＳＷＸＬ
標準物質：ポリエチレングリコール、重量平均分子量（Ｍｗ）２７２５００、２１９３００、８５０００、４６０００、２４０００、１２６００、４２５０、７１００、１４７０
【００２６】
上記ポリアクリル酸（塩）の含有量としては、本発明の作用効果が損なわれない限り、その種類及び含有量に特に限定されない。好ましい範囲としては、ポリアクリル酸系分散剤（Ｃ）中、実質的にすべてがポリアクリル酸（塩）であることである。また、上記ポリアクリル酸（塩）以外にポリアクリル酸系分散剤（Ｃ）に含まれる成分としては、本発明の作用効果が損なわれない限り、その種類及び含有量に特に限定されない。
【００２７】
上記ポリアクリル酸系分散剤（Ｃ）の添加量は、超速硬性セメント（Ａ）に対して、（Ｃ）／（Ａ）＝０．０５〜２．０質量％が好ましい。ポリアクリル酸系分散剤（Ｃ）をこのような範囲で、添加することで、低温においても優れた流動保持性を発揮することができ、可使時間が充分確保され、作業性のよい超速硬性セメント組成物とすることができる。より好ましくは、（Ｃ）／（Ａ）＝０．１〜１．５質量％であり、更に好ましくは０．２〜１．０質量％である。
【００２８】
上記超速硬性セメント組成物は、更に凝結遅延剤を含有することが好ましい。凝結遅延剤（単に、遅延剤ということもある）を含むことにより、高い分散保持性能を発揮することができ、超速硬性セメント組成物の作業の可使時間を調節することができる。
上記凝結遅延剤としては、使用される超速硬性セメントの水和反応を遅延するものであれば特に制限されないが、オキシカルボン酸化合物であることが好ましい。上記オキシカルボン酸化合物とは、分子内に水酸基とカルボキシル基又はその塩を有する化合物をいう。オキシカルボン酸化合物としては、炭素原子数４〜１０のオキシカルボン酸又はその塩が好ましい。例えば、クエン酸、グルコン酸、酒石酸、グルコヘプトン酸、アラボン酸、リンゴ酸、及び、これらのナトリウム、カリウム、カルシウム、マグネシウム、アンモニウム、トリエタノールアミン等の無機塩又は有機塩等の１種又は２種以上が好適である。これらの中でも、グルコン酸又はその塩を用いることが好ましい。
【００２９】
上記凝結遅延剤の含有量（凝結遅延剤／超速硬性セメント（質量比））としては、超速硬性セメント（Ａ）１００質量％に対して＝０．０１〜１．０であることが好ましい。凝結遅延剤が０．０１未満であると、流動保持性が充分ではなくなるおそれがあり、１．０を超えると、初期強度発現性が充分ではなくなるおそれがある。より好ましくは、０．０２〜０．５であり、更に好ましくは、０．０５〜０．４である。
【００３０】
上記超速硬性セメント組成物は、１５℃以下の雰囲気温度で混練、打設されることができる。１５℃以下の雰囲気温度で混練、打設されることにより、超速硬性セメント組成物の需要が高い冬場においても他の超速硬性セメント組成物において生じる強度低下を起こすことなく好適に用いることができる。混練、打設される雰囲気温度として、より好ましくは、１０℃以下であり、更に好ましくは、５℃以下である。下限値としては、０℃以上が好適である。なお、本発明の超速硬性セメント組成物は、１５℃以下の雰囲気温度で混練、打設されることが好ましいが、１５〜４５℃等の通常の温度雰囲気下でも好適に使用することができる。
【００３１】
本発明はまた、カルシウムアルミネート類を必須成分とする超速硬性セメントを分散するために用いるセメント分散剤であって、上記セメント分散剤は、上記一般式（１）で表される単量体に由来する繰り返し単位と上記一般式（２）で表される単量体に由来する繰り返し単位とを有する共重合体と、ポリアクリル酸及び／又はその塩とを含むものであるセメント分散剤でもある。
【００３２】
上記セメント分散剤に含まれる共重合体（ポリアクリル酸系共重合体）としては、上記一般式（１）で表される単量体に由来する繰り返し単位（繰り返し単位（Ｉ））と、上記一般式（２）で表される単量体に由来する繰り返し単位（繰り返し単位（ＩＩ））とを有するものであり、繰り返し単位（Ｉ）を与える単量体と繰り返し単位（ＩＩ）を与える単量体を必須成分として含む単量体成分を共重合して製造することができる。このような単量体成分は、構成単位（ＩＩＩ）を与える単量体を更に含むものでもよい。なお、上記ポリアクリル酸系共重合体において、繰り返し単位（Ｉ）、繰り返し単位（ＩＩ）及び必要に応じて含まれることになる構成単位（ＩＩＩ）の共重合の形態としては、ランダム共重合、ブロック共重合、交互共重合等のいずれであってもよい。
また上記ポリアクリル酸（塩）としては、本発明の超速硬性セメント組成物において説明したのと同様であり、カルシウムアルミネート類を必須成分とする超速硬性セメントは、上述したものが好適である。
【００３３】
上記ポリアクリル酸系共重合体とポリアクリル酸（塩）とは、共に超速硬性セメント組成物に含まれることになればよく、（１）ポリアクリル酸系共重合体とポリアクリル酸（塩）とを予め混合して使用する形態、（２）ポリエチレンオキシド鎖を持つポリアクリル酸系分散剤とポリアクリル酸系分散剤とを別々に添加して使用する形態、（３）ポリアクリル酸系共重合体の一部及び／又はポリアクリル酸（塩）の一部を、上記（１）及び（２）のように使用する形態のいずれであってもよい。本発明のセメント分散剤においては、これらの使用形態に適用できる態様、すなわち、ポリアクリル酸系共重合体とポリアクリル酸（塩）とを組み合わせる態様が含まれることになる。
【００３４】
本発明は更に、カルシウムアルミネート類を必須成分とする超速硬性セメントを、ポリアクリル酸及び／又はその塩を含有するセメント分散剤とともに分散するために用いるセメント分散剤であって、上記セメント分散剤は、上記一般式（１）で表される単量体に由来する繰り返し単位と、上記一般式（２）で表される単量体に由来する繰り返し単位とを有する共重合体を含むものであるセメント分散剤でもある。
上記セメント分散剤において、ポリアクリル酸系共重合体としては、上述の超速硬性セメントを分散するために用いるセメント分散剤において説明したのと同様であり、ポリアクリル酸（塩）、及び、カルシウムアルミネート類を必須成分とする超速硬性セメントは、上述したものが好適である。
【００３５】
上記一般式（１）において、Ｒ１は、同一若しくは異なって、水素原子、炭素数１〜１８のアルキル基を表す。炭素数１〜５のアルキル基としては、直鎖状若しくは分岐状であってもよく、例えば、水素原子、メチル基、エチル基が好適であり、これらの中でも、水素原子が好適である。オキシエチレン基の平均付加モル数ｎは、１０〜３００の数であり、好ましくは、１５〜２００であり、更に好ましくは、２５〜１００である。
【００３６】
上記一般式（２）において、Ｍは、水素原子、一価金属原子、二価金属原子、アンモニウム基又は有機アミン基を表す。一価の金属原子としては、リチウム、ナトリウム、カリウム等のアルカリ金属原子等が好適であり、二価金属原子としては、カルシウム、マグネシウム等のアルカリ土類金属原子等が好ましい。また、有機アミン基としては、エタノールアミン基、ジエタノールアミン基、トリエタノールアミン基等のアルカノールアミン基や、トリエチルアミン基、有機アンモニウム基等が好適である。これらの中でも、ナトリウム、カルシウムであることが好ましい。すなわち、上記一般式（２）で表される単量体は、ナトリウム塩、カルシウム塩であることが好ましい。
【００３７】
上記ポリアクリル酸系共重合体において、繰り返し単位（Ｉ）と繰り返し単位（ＩＩ）とその他の構成単位（ＩＩＩ）の比率は、質量比で、繰り返し単位（Ｉ）／繰り返し単位（ＩＩ）／その他の構成単位（ＩＩＩ）＝９８〜２／２〜９８／０〜５０であることが好ましい。より好ましくは、９５〜５０／５〜５０／０〜５０であり、更に好ましくは、９５〜７０／５〜３０／０〜５０である。ただし、繰り返し単位（Ｉ）、繰り返し単位（ＩＩ）及び構成単位（ＩＩＩ）の合計は１００質量％である。
【００３８】
本発明で用いることができる構成単位（Ｉ）を与える単量体としては、３−メチル−２−ブテン−１−オールにエチレンオキシドの１０〜３００モル重合体を付加した化合物、３−メチル−２−ブテン−１−オールにエチレンオキシドの１０〜３００モル重合体を付加させた後、末端の水酸基をアルキル基で置換した化合物、３−メチル−２−ブテン−１−オールにポリエチレングリコールモノアルキルエーテルを反応させた化合物が挙げられる。本発明で用いることができる構成単位（ＩＩ）を与える単量体としては、アクリル酸が挙げられる。
【００３９】
本発明で用いることができる構成単位（ＩＩＩ）を与える単量体としては、他の単量体の少なくとも１つと共重合可能な単量体であればよく、下記のものが好適である。
マレイン酸、フマル酸、イタコン酸、シトラコン酸等の不飽和ジカルボン酸類と炭素原子数１〜４のアルコールとのハーフエステル、ジエステル；上記不飽和ジカルボン酸類と炭素原子数１〜３０のアミンとのハーフアミド、ジアミド；上記アルコールやアミンに炭素原子数２〜１８のアルキレンオキシドを１〜５００モル付加させたアルキル（ポリ）アルキレングリコールと上記不飽和ジカルボン酸類とのハーフエステル、ジエステル；上記不飽和ジカルボン酸類と炭素原子数２〜１８のグリコール又はこれらのグリコールの付加モル数２〜３００のポリアルキレングリコールとのハーフエステル、ジエステル。
【００４０】
マレアミド酸と炭素原子数２〜１８のグリコール又はこれらのグリコールの付加モル数２〜３００のポリアルキレングリコールとのハーフアミド；トリエチレングリコールジ（メタ）アクリレート、（ポリ）エチレングリコールジ（メタ）アクリレート、ポリプロピレングリコールジ（メタ）アクリレート、（ポリ）エチレングリコール（ポリ）プロピレングリコールジ（メタ）アクリレート等の（ポリ）アルキレングリコールジ（メタ）アクリレート類；ヘキサンジオールジ（メタ）アクリレート、トリメチロールプロパントリ（メタ）アクリレート、トリメチロールプロパンジ（メタ）アクリレート等の二官能（メタ）アクリレート類；トリエチレングリコールジマレート、ポリエチレングリコールジマレート等の（ポリ）アルキレングリコールジマレート類。
【００４１】
ビニルスルホネート、（メタ）アリルスルホネート、２−（メタ）アクリロキシエチルスルホネート、３−（メタ）アクリロキシプロピルスルホネート、３−（メタ）アクリロキシ−２−ヒドロキシプロピルスルホネート、３−（メタ）アクリロキシ−２−ヒドロキシプロピルスルホフェニルエーテル、３−（メタ）アクリロキシ−２−ヒドロキシプロピルオキシスルホベンゾエート、４−（メタ）アクリロキシブチルスルホネート、（メタ）アクリルアミドメチルスルホン酸、（メタ）アクリルアミドエチルスルホン酸、２−メチルプロパンスルホン酸（メタ）アクリルアミド、スチレンスルホン酸等の不飽和スルホン酸類、並びにそれらの一価金属塩、二価金属塩、アンモニウム塩及び有機アミン塩；アクリル酸、メタクリル酸、クロトン酸等不飽和モノカルボン酸系類、並びにそれらの金属塩、アンモニウム塩、アミン塩。
【００４２】
メチル（メタ）アクリレート、エチル（メタ）アクリレート、プロピル（メタ）アクリレート、グリシジル（メタ）アクリレート、メチルクロトネート、エチルクロトネート、プロピルクロトネート等の不飽和モノカルボン酸類と炭素原子数１〜４のアルコールとのエステル；メチル（メタ）アクリルアミドのように不飽和モノカルボン酸類と炭素原子数１〜３０のアミンとのアミド類；スチレン、α−メチルスチレン、ビニルトルエン、ｐ−メチルスチレン等のビニル芳香族類；１，４−ブタンジオールモノ（メタ）アクリレート、１，５−ペンタンジオールモノ（メタ）アクリレート、１，６−ヘキサンジオールモノ（メタ）アクリレート等のアルカンジオールモノ（メタ）アクリレート類；ブタジエン、イソプレン、２−メチル−１，３−ブタジエン、２−クロル−１，３−ブタジエン等のジエン類；（メタ）アクリルアミド、（メタ）アクリルアルキルアミド、Ｎ−メチロール（メタ）アクリルアミド、Ｎ，Ｎ−ジメチル（メタ）アクリルアミド等の不飽和アミド類；（メタ）アクリロニトリル、α−クロロアクリロニトリル等の不飽和シアン類。
【００４３】
酢酸ビニル、プロピオン酸ビニル等の不飽和エステル類；（メタ）アクリル酸アミノエチル、（メタ）アクリル酸メチルアミノエチル、（メタ）アクリル酸ジメチルアミノエチル、（メタ）アクリル酸ジメチルアミノプロピル、（メタ）アクリル酸ジブチルアミノエチル、ビニルピリジン等の不飽和アミン類；ジビニルベンゼン等のジビニル芳香族類；トリアリルシアヌレート等のシアヌレート類；（メタ）アリルアルコール、グリシジル（メタ）アリルエーテル等のアリル類；ジメチルアミノエチル（メタ）アクリレート等の不飽和アミノ化合物類；メトキシポリエチレングリコールモノビニルエーテル、ポリエチレングリコールモノビニルエーテル、メトキシポリエチレングリコールモノ（メタ）アリルエーテル、ポリエチレングリコールモノ（メタ）アリルエーテル等のビニルエーテル又はアリルエーテル類。
ポリジメチルシロキサンプロピルアミノマレインアミド酸、ポリジメチルシロキサンアミノプロピレンアミノマレインアミド酸、ポリジメチルシロキサン−ビス−（プロピルアミノマレインアミド酸）、ポリジメチルシロキサン−ビス−（ジプロピレンアミノマレインアミド酸）、ポリジメチルシロキサン−（１−プロピル−３−アクリレート）、ポリジメチルシロキサン−（１−プロピル−３−メタクリレート）、ポリジメチルシロキサン−ビス−（１−プロピル−３−アクリレート）、ポリジメチルシロキサン−ビス−（１−プロピル−３−メタクリレート）等のシロキサン誘導体；２−アクリロイロキシエチルホスフェート、２−メタクリロイロキシエチルホスフェート等の不飽和リン酸エステル類。
【００４４】
ジエチレントリアミン、トリエチレンテトラミン、テトラエチレンペンタミン、ペンタエチレンヘキサミン、ジプロピレントリアミン、トリプロピレンテトラミン、テトラプロピレンペンタミン等のポリアルキレンポリアミンとマロン酸、コハク酸、フマル酸、マレイン酸、アゼライン酸、セバチン酸、又はこれらと炭素数１〜２０のアルコールとのエステル化物等の二塩基酸又は二塩基酸と炭素数１〜２０のアルコールとのエステルとの縮合物に更に（メタ）アクリル酸又は（メタ）アクリル酸と炭素数１〜２０のアルコールとのエステル化物、（メタ）アクリル酸グリシジル、アリルグリシジルエーテル等の不飽和エポキシ化合物等とを特定の割合で縮合させたポリアマイドポリアミンにアルキレンオキシドを特定量付加させた化合物；ポリエチレンイミン、ポリプロピレンイミン等のポリアルキレンイミンの活性水素にエチレンオキシド、プロピレンオキシド等のアルキレンオキシドを付加した化合物と（メタ）アクリル酸又は（メタ）アクリル酸と炭素数１〜２０のアルコールとのエステル化物又は（メタ）アクリル酸グリシジル、アリルグリシジルエーテル等の不飽和エポキシ化物との縮合物等の窒素原子を有するカチオン性単量体。
【００４５】
上記ポリアクリル酸系共重合体を得るには、重合開始剤を用いて上記単量体成分を重合させればよい。重合は、溶媒中での重合や塊状重合等の方法により行うことができる。溶媒中での重合は回分式でも連続式でも行うことができ、その際使用される溶媒としては、水；メチルアルコール、エチルアルコール、２−プロパノール等の低級アルコール；ベンゼン、トルエン、キシレン、シクロヘキサン、ｎ−ヘキサン等の芳香族又は脂肪族炭化水素；酢酸エチル等のエステル化合物；アセトン、メチルエチルケトン等のケトン化合物の１種又は２種以上が好適である。原料単量体及び得られるポリアクリル酸系共重合体の溶解性並びにポリアクリル酸系共重合体の使用時の便宜性からは、水及び炭素原子数１〜４の低級アルコールよりなる群から選ばれた少なくとも１種を用いることが好ましい。その場合、炭素原子数１〜４の低級アルコールの中でも、メチルアルコール、エチルアルコール、２−プロパノール等が特に有効である。
【００４６】
上記ポリアクリル酸系共重合体を得るために水媒体中で重合を行うときには、重合開始剤としてアンモニウム若しくはアルカリ金属の過硫酸塩又は過酸化水素等の水溶性の重合開始剤を使用することが好ましい。この際、亜硫酸水素ナトリウム、モール塩、アスコルビン酸（塩）、ロンガリット等の促進剤を併用することもできる。また、低級アルコール、芳香族炭化水素、脂肪族炭化水素、エステル化合物又はケトン化合物を溶媒とする重合には、ベンゾイルパーオキシドやラウロイルパーオキシド等のパーオキシド；クメンハイドロパーオキシド等のハイドロパーオキシド；アゾビスイソブチロニトリル等のアゾ化合物等が重合開始剤として用いることが好ましい。この際、アミン化合物等の促進剤を併用することもできる。更に、水−低級アルコール混合溶剤を用いる場合には、上記の種々の重合開始剤又は重合開始剤と促進剤との組み合わせの中から適宜選択して用いることができる。重合温度は、用いる溶媒や重合開始剤により適宜定められるが、通常０〜１２０℃であり、３０℃以上が好ましい。より好ましくは５０℃以上である。また、１００℃以下が好ましい。より好ましくは９５℃以下である。
【００４７】
また塊状重合を行うときには、通常では重合開始剤としてベンゾイルパーオキシドやラウロイルパーオキシド等のパーオキシド；クメンハイドロパーオキシド等のハイドロパーオキシド；アゾビスイソブチロニトリル等のアゾ化合物を用い、５０〜２００℃で行なわれる。
【００４８】
更に得られるポリアクリル酸系共重合体の分子量調節のために、次亜リン酸（塩）やチオール系連鎖移動剤を併用することもできる。この際に用いられるチオール系連鎖移動剤は、一般式ＨＳ−Ｒ30−Ｅｇ（式中、Ｒ30は、炭素原子数１〜２のアルキル基を表す。Ｅは、−ＯＨ、−ＣＯＯＭ、−ＣＯＯＲ31又はＳＯ3Ｍ基を表す。Ｍは、水素原子、一価金属、二価金属、アンモニウム基又は有機アミン基を表す。Ｒ31は、炭素原子数１〜３０のアルキル基を表す。ｇは、１〜２の整数を表す。）で表され、メルカプトエタノール、チオグリセロール、チオグリコール酸、２−メルカプトプロピオン酸、３−メルカプトプロピオン酸、チオリンゴ酸、チオグリコール酸オクチル、３−メルカプトプロピオン酸オクチルが好適である。また、水酸基やカルボキシル基等の官能基をもたない炭素数３以上の炭化水素基をもつチオール化合物を連鎖移動剤として用いてもよい。ブタンチオール、オクタンチオール、デカンチオール、ドデカンチオール、ヘキサデカンチオール、シクロヘキシルメルカプタン、チオフェノールがそのようなチオール化合物として好適である。また、四塩化炭素、四臭化炭素、塩化メチレン、ブロモホルム、ブロモトリクロロエタン等のハロゲン化物；α−メチルスチレンダイマー、α−テルピネン、γ−テルピネン、ジペンテン等の不飽和炭化水素化合物を連鎖移動剤として用いてもよい。これらの１種又は２種以上を用いることができる。また、ポリアクリル酸系共重合体の分子量調整のためには、単量体（ｅ）として（メタ）アリルスルホン酸（塩）類等の連鎖移動性の高い単量体を用いることも有効である。
【００４９】
上記ポリアクリル酸系共重合体は、そのままでも用いることができるが、水に対する溶解性が不足するような場合には、水に対する溶解性を向上させて有機溶媒を含まない水媒体液の形態で取り扱うために、更に一価金属及び二価金属の水酸化物、塩化物及び炭素塩等の無機物；アンモニア；有機アミン等（好ましくは水酸化ナトリウム、水酸化カリウム等の一価金属の水酸化物）のアルカリ性物質で中和して得られる重合体塩として用いることが好ましい。
【００５０】
上記ポリアクリル酸系共重合体の重量平均分子量としては、ゲルパーミエーションクロマトグラフィー（以下「ＧＰＣ」という）によるポリエチレングリコール換算で、５０００〜１００００００が適当であるが、５０００００以下が好ましい。より好ましくは１００００以上である。また、より好ましくは３０００００以下である。重量平均分子量が５０００未満であると、材料分離低減性能が低下するおそれがあり、１００００００を超えると、分散性能が低下するおそれがある。
【００５１】
（重量平均分子量測定条件）
機種：Ｗａｔｅｒｓ  ＬＣＭ１
検出器：Ｗａｔｅｒｓ  ４１０  示差屈折検出器
解析ソフト：Ｗａｔｅｒｓ  ＭＩＬＬＥＮＮＩＵＭ  Ｖｅｒ．２．１８
溶離液：水１０９９９ｇ、アセトニトリル６００１ｇの混合液に酢酸ナトリウム三水和物１１５．６ｇを溶かし、更に３０％水酸化ナトリウム水溶液でｐＨ６．０に調整した溶離液を用いる。
溶離液流速：０．８ｍｌ／ｍｉｎ
カラム温度：３５℃
カラム：東ソー製  ＴＳＫｇｅｌ  ＧｕａｒｄＣｏｌｕｍｎＳＷＸＬ＋Ｇ４０００ＳＷＸＬ＋Ｇ３０００ＳＷＸＬ＋Ｇ２０００ＳＷＸＬ
標準物質：ポリエチレングリコール、重量平均分子量（Ｍｗ）２７２５００、２１９３００、８５０００、４６０００、２４０００、１２６００、４２５０、７１００、１４７０
【００５２】
本発明の超速硬性セメント組成物における上記セメント分散剤（ポリアクリル酸系共重合体とポリアクリル酸（塩）の合計）の配合割合（セメント分散剤／超速硬性セメント組成物）としては、超速硬性セメント組成物１００質量％に対し、０．０１質量％以上が好ましく、また、５．０質量％以下が好ましい。上記配合割合が０．０１質量％未満であると、性能的に不充分となるおそれがあり、５．０質量％を超える多量を使用しても、その効果は実質上頭打ちとなり経済性の面からも不利となるおそれがある。より好ましくは０．０２質量％以上であり、更に好ましくは０．０５質量％以上である。また、より好ましくは２．０質量％以下であり、更に好ましくは１．０質量％以下であり、このような比率となる量を添加すればよい。この添加により、単位水量の低減、強度の増大、耐久性向上等の各種の好ましい諸効果がもたらされることとなる。
【００５３】
次に、本発明の超速硬性セメント組成物における超速硬性セメント（Ａ）について説明する。本発明における超速硬性セメントは、カルウシムアルミネート類を含むクリンカー鉱物と硫酸塩とを成分とするものである。クリンカー鉱物には、前述のカルシウムアルミネート類のほかに、Ｃ３ＳやＣ２Ｓが含まれる。硫酸塩としては、芒硝（硫酸ナトリウム）、硫酸カリウムなどのアルカリ金属硫酸塩、硫酸マグネシウム、石こう（硫酸カルシウム）などのアルカリ土類金属硫酸塩、硫酸アルミニウムなどが挙げられ、強度発現性から、石こうの使用が、又は、石こうと芒硝の併用が好ましい。石こうとしては、無水石こう、半水石こう、２水石こう、又は、これらの混合物が例示できる。また、その他必要に応じて配合が可能な材料として消石灰が挙げられる。当該消石灰は強度増進のために添加される。
超速硬性セメント中のクリンカー鉱物、硫酸塩、また必要応じて添加される消石灰の割合は、それぞれ、７０〜９０質量％、１０〜３０質量％、０〜１質量％であることが好ましい。また、本発明の速硬成分を下記のポルトランドセメント等のセメントに混合してなる超速硬性セメントでもよい。
超速硬性セメント組成物のセメント成分としては、更に、高炉スラグ、フライアッシュ、シンダーアッシュ、クリンカーアッシュ、ハスクアッシュ、シリカヒューム、シリカ粉末、石灰石粉末等の微粉体や石膏を添加してもよい。また、超速硬性セメントに加えて、ポルトランドセメント（普通、早強、超早強、中庸熱、耐硫酸塩及びそれぞれの低アルカリ形）、各種混合セメント（高炉セメント、シリカセメント、フライアッシュセメント）、白色ポルトランドセメント、アルミナセメント、グラウト用セメント、油井セメント、低発熱セメント（低発熱型高炉セメント、フライアッシュ混合低発熱型高炉セメント、ビーライト高含有セメント）、超高強度セメント、セメント系固化材、エコセメント（都市ごみ焼却灰、下水汚泥焼却灰の一種以上を原料として製造されたセメント）等の１種又は２種以上を用いてもよい。
【００５４】
本発明の超速硬性セメント組成物は、超速硬性セメント（Ａ）とポリエチレンオキシド鎖を持つポリアクリル酸系分散剤（Ｂ）とポリアクリル酸系分散剤（Ｃ）水とを必須成分として含み、更に凝結遅延剤を含んでもよいものであるが、更に、細骨材及び粗骨材等の骨材、その他の成分を含んでいてもよい。
上記細骨材としては、砂が好適であり、粗骨材としては、川砂利、砕石、水砕スラグ、再生骨材等以外に、珪石質、粘土質、ジルコン質、ハイアルミナ質、炭化珪素質、黒鉛質、クロム質、クロマグ質、マグネシア質等の耐火骨材が使用可能である。これらは単独で用いてもよく、２種以上を併用してもよい。
【００５５】
本発明の超速硬性セメント組成物において、超速硬性セメント組成物の１ｍ3あたりの単位水量（水／超速硬性セメント組成物）、セメント使用量（超速硬性セメントと必要に応じてその他のセメント成分）、粗骨材量及び遅延剤／超速硬性セメント組成物としては、単位水量１００〜１８５ｋｇ／ｍ3、使用セメント量２５０〜８００ｋｇ／ｍ3、単位粗骨材量５００〜１５００ｋｇ／ｍ3、水／超速硬性セメント組成物比（質量比）＝０．１〜０．７、遅延剤／超速硬性セメント組成物（質量比）＝５×１０−６〜５×１０−３とすることが好ましい。単位水量は、１２０ｋｇ／ｍ3以上がより好ましく、また、１７５ｋｇ／ｍ3以下がより好ましい。超速硬性セメント使用量は、２７０ｋｇ／ｍ3以上がより好ましく、また、８００ｋｇ／ｍ3以下がより好ましい。単位粗骨材量は、６００ｋｇ／ｍ3以上がより好ましく、更に好ましくは８００ｋｇ／ｍ3以上であり、また、１３００ｋｇ／ｍ3以下がより好ましく、更に好ましくは、１２００ｋｇ／ｍ3以下である。水／超速硬性セメント組成物比（質量比）は、０．１５以上がより好ましく、０．２以上が更に好ましい。また、０．６５以下がより好ましく、０．５以下が更に好ましい。遅延剤／超速硬性セメント組成物（質量比）は、５×１０−５〜２×１０−３がより好ましく、１×１０−４〜１．２×１０−３が更に好ましい。本発明の超速硬性セメント組成物は、貧配合〜富配合まで幅広く使用可能であり、単位セメント量の多い高強度コンクリート、単位セメント量が３００ｋｇ／ｍ3以下の貧配合コンクリートのいずれにも有効である。
【００５６】
本発明の超速硬性セメント組成物には、本発明の作用効果を奏する限り、上記のもの以外にも、ポリアクリル酸系以外のセメント分散剤、ＡＥ剤、消泡剤、セメント湿潤剤、膨張剤、防水剤、急結剤、増粘剤、凝集剤、乾燥収縮低減剤、強度増進剤、硬化促進剤、収縮低減剤、分離低減剤、中性化防止剤、防錆剤等の他のコンクリート混和剤、及び、その他の水溶性高分子化合物等を併用してもよい。
【００５７】
上記ポリアクリル酸系以外のセメント分散剤の具体例としては、ナフタレンスルホン酸ホルムアルデヒド縮合物、メチルナフタレンスルホン酸ホルムアルデヒド縮合物、アントラセンスルホン酸ホルムアルデヒド縮合物等のポリアルキルアリールスルホン酸塩系；メラミンスルホン酸ホルムアルデヒド縮合物等のメラミンホルマリン樹脂スルホン酸塩系；アミノアリールスルホン酸−フェノール−ホルムアルデヒド縮合物等の芳香族アミノスルホン酸塩系；リグニンスルホン酸塩、変成リグニンスルホン酸塩等のリグニンスルホン酸塩系；ポリスチレンスルホン酸塩系；等の各種スルホン酸系セメント分散剤が挙げられる。
【００５８】
本発明においてはまた、超速硬性セメント組成物に良質の空気を導入し、耐凍結融解性を向上させる場合には、更にＡＥ剤を含有させることが好ましい。この場合、超速硬性セメント組成物製造時に混練時間を延長して使用するとき、すなわち超速硬性セメント組成物の搬送時に長時間混練し続けるようなときにも、上記超速硬性セメント組成物では連行空気量を安定に保って、その硬化物の耐凍結融解性や、強度、耐久性を優れたものとすることができる。
【００５９】
本発明の超速硬性セメント組成物においては、また、アルキルエーテル型陰イオン界面活性剤タイプ、変性ロジン酸化合物系陰イオン界面活性剤タイプ、アルキルスルホン酸化合物系陰イオン界面活性剤タイプ、高アルキルカルボン酸塩系陰イオン界面活性剤タイプ、変性アルキルカルボン酸化合物系陰イオン界面活性剤タイプ等の種々のＡＥ剤、ヴィンソル（商品名、山宗化学社製）又は、マイクロ−エアー（Ｍｉｃｒｏ−Ａｉｒ，商品名、マスタービルダーズ社製）等を併用してもよい。
【００６０】
上記ＡＥ剤の具体例としては、ヒドロキシステアリン酸ナトリウム、ラウリルサルフェート、ＡＢＳ（アルキルベンゼンスルホン酸）、ＬＡＳ（直鎖アルキルベンゼンスルホン酸）、アルカンスルホネート、ポリオキシエチレンアルキル（フェニル）エーテル、ポリオキシエチレンアルキル（フェニル）エーテル硫酸エステル又はその塩、ポリオキシエチレンアルキル（フェニル）エーテルリン酸エステル又はその塩、蛋白質材料、アルケニルスルホコハク酸、α−オレフィンスルホネート等が挙げられる。
【００６１】
上記消泡剤としては、具体的には、（ポリ）オキシエチレン（ポリ）オキシプロピレン付加物等のポリオキシアルキレン類；ジエチレングリコールへプチルエーテル、ポリオキシエチレンオレイルエーテル、ポリオキシプロピレンブチルエーテル、ポリオキシエチレンポリオキシプロピレン２−エチルヘキシルエーテル、炭素原子数１２〜１４の高級アルコールへのオキシエチレンオキシプロピレン付加物等のポリオキシアルキレンアルキルエーテル類；ポリオキシプロピレンフェニルエーテル、ポリオキシエチレンノニルフェニルエーテル等のポリオキシアルキレン（アルキル）アリールエーテル類；２，４，７，９−テトラメチル−５−デシン−４，７−ジオール、２，５−ジメチル−３−へキシン−２，５−ジオール、３−メチル−１−ブチン−３−オール等のアセチレンアルコールにアルキレンオキシドを付加重合させたアセチレンエーテル類；ジエチレングリコールオレイン酸エステル、ジエチレングリコールラウリル酸エステル、エチレングリコールジステアリン酸エステル等の（ポリ）オキシアルキレン脂肪酸エステル類；ポリオキシエチレンソルビタンモノラウリン酸エステル、ポリオキシエチレンソルビタントリオレイン酸エステル等のポリオキシアルキレンソルビタン脂肪酸エステル類；ポリオキシプロピレンメチルエーテル硫酸ナトリウム、ポリオキシエチレンドデシルフェニルエーテル硫酸ナトリウム等のポリオキシアルキレンアルキル（アリール）エーテル硫酸エステル塩類；ポリオキシエチレンステアリルリン酸エステル等のポリオキシアルキレンアルキルリン酸エステル類；ポリオキシプロピレンポリオキシエチレンラウリルアミン（プロピレンオキシド１〜２０モル付加、エチレンオキシド１〜２０モル付加物等）、アルキレンオキシドを付加させた硬化牛脂アミン（プロピレンオキシド１〜２０モル付加、エチレンオキシド１〜２０モル付加物等）等のポリオキシアルキレンアルキルアミン類；ポリオキシアルキレンアミド；等が挙げられる。これらの消泡剤は１種のみを用いてもよいし、２種以上を併用してもよい。消泡剤の添加時期は、重合開始前・重合中・重合後のいずれであってもよい。また添加割合は、超速硬性セメント組成物用ポリマーの全質量に対して、０．０００１〜１０質量％とすることが好ましい。
【００６２】
上記オキシアルキレン系以外の消泡剤の具体例としては、燈油、流動パラフィン等の鉱油系消泡剤；動植物油、ごま油、ひまし油、これらのアルキレンオキシド付加物等の油脂系消泡剤；オレイン酸、ステアリン酸、これらのアルキレンオキシド付加物等の脂肪酸系消泡剤；グリセリンモノリシノレート、アルケニルコハク酸誘導体、ソルビトールモノラクレート、ソルビトールトリオレエート、天然ワックス等の脂肪酸エステル系消泡剤；オクチルアルコール、ヘキサデシルアルコ−ル、アセチレンアルコール、グリコール類等のアルコール系消泡剤；アクリレートポリアミン等のアミド系消泡剤；リン酸トリブチル、ナトリウムオクチルホスフェート等のリン酸エステル系消泡剤；アルミニウムステアレート、カルシウムオレエート等の金属石鹸系消泡剤；ジメチルシリコーン油、シリコーンペースト、シリコーンエマルジョン、有機変性ポリシロキサン（ジメチルポリシロキサン等のポリオルガノシロキサン）、フルオロシリコーン油等のシリコーン系消泡剤等が挙げられる。
【００６３】
上記硬化促進剤の具体例としては、塩化カルシウム、亜硝酸カルシウム、硝酸カルシウム、臭化カルシウム、ヨウ化カルシウム等の可溶性カルシウム塩；塩化鉄、塩化マグネシウム等の塩化物；硫酸塩；水酸化カリウム；水酸化ナトリウム；炭酸塩；チオ硫酸塩；ギ酸及びギ酸カルシウム等のギ酸塩；アルカノールアミン；アルミナセメント；カルシウムアルミネートシリケート等が挙げられる。
【００６４】
上記水溶性高分子化合物の具体例としては、メチルセルロース、エチルセルロース、ヒドロキシメチルセルロース、ヒドロキシエチルセルロース、カルボキシメチルセルロース、カルボキシエチルセルロース、ヒドロキシプロピルセルロース等の非イオン性セルロースエーテル類；メチルセルロース、エチルセルロース、ヒドロキシエチルセルロース、ヒドロキシプロピルセルロース等の多糖類のアルキル化又はヒドロキシアルキル化誘導体の一部又は全部の水酸基の水素原子が、炭素原子数８〜４０の炭化水素鎖を部分構造として有する疎水性置換基と、スルホン酸基又はそれらの塩を部分構造として有するイオン性親水性置換基で置換されてなる多糖誘導体；酵母グルカンやキサンタンガム、β−１，３グルカン類（直鎖状、分岐鎖状のいずれでもよく、一例を挙げれば、カードラン、パラミロン、パキマン、スクレログルカン、ラミナラン等）等の徹生物醗酵によって製造される多糖類；ポリアクリルアミド；ポリビニルアルコール；デンプン；デンプンリン酸エステル；アルギン酸ナトリウム；ゼラチン；分子内にアミノ基を有するアクリル酸のコポリマー及びその四級化合物等が挙げられる。
【００６５】
本発明はまた、超速硬性セメント組成物の製造方法であって、上記製造方法は、１５℃以下の雰囲気温度で混練、打設する工程を含む超速硬性セメント組成物の製造方法でもある。本発明においては、１５℃以下の雰囲気温度で混練、打設する工程のような低温雰囲気下で混練、打設することにより、超速硬性セメント組成物の需要が高い冬場においても、優れた速硬性と充分な可使時間を確保することができる。本発明の製造方法においては、上記工程を含むものであればよく、各製造原料の添加方法や順序等は特に限定されるものではない。
上述した超速硬性セメント組成物は、上記工程を含む製造方法により好適に製造することができる。また本発明の製造方法における好ましい形態等は、本発明の超速硬性セメント組成物において説明したのと同様である。
【００６６】
上記超速硬性セメント組成物は、速硬性を維持したまま作業性を向上することができ、低温雰囲気下においても本発明の作用効果を充分に発揮できることから、土木・建築分野等において補修や緊急工事などの用途に使用され、セメントペースト、モルタル又はコンクリート用として好適に用いることができる。
【発明の効果】
【００６７】
本発明の超速硬性セメント組成物及び超速硬性セメント組成物用分散剤は、上述の構成よりなり、低温雰囲気下において優れた速硬性、流動性、初期強度発現性等を有するだけでなく、流動保持性に優れることから、建築物外壁材、建築物構造体等の各種の補修、補強や緊急工事及びコンクリート製品の製造などにおいて、好適に用いることができる。
【発明を実施するための最良の形態】
【００６８】
以下に実施例を掲げて本発明を更に詳細に説明するが、本発明はこれらの実施例のみに限定されるものではない。なお、特に断りのない限り、「部」は「重量部」を、「％」は「質量％」を意味するものとする。
【００６９】
実施例に使用した材料、性能評価方法を下記に示す。
［使用材料］
（１）超速硬性セメント
ジェットセメント（住友大阪セメント（株）製）
（２）セメント分散剤
ポリエチレンオキシド鎖を持つポリアクリル酸系分散剤
ナフタレン系分散剤：ナフタレンスルホン酸塩のホルマリン縮合物
【００７０】
ポリエチレンオキシド鎖を持つポリアクリル酸系分散剤の製造方法
温度計、攪拌機、滴下ロート、窒素導入管および還流冷却器を備えたガラス製反応器に、水７６．９１ｇ、３−メチル−３−ブテン−１−オールにエチレンオキシドを平均５０モル付加した不飽和ポリアルキレングリコールエーテル１４９．２８ｇを仕込み、攪拌下に反応容器内を窒素置換して窒素雰囲気下で６０℃まで加熱した。内温が６０℃で安定したところで、過酸化水素０．２３ｇと水１１．０１ｇとを含む過酸化水素水溶液を添加した。次に、アクリル酸２０．１７ｇを３時間、並びに、水４０．７４ｇにＬ−アスコルビン酸０．３ｇ、３−メルカプトプロピオン酸０．７９ｇを溶解させた水溶液を３．５時間かけて滴下した。その後、１時間引き続いて６０℃に温度を維持し、重合反応を終了した。重合終了後、水酸化ナトリウムで中和、水で希釈し重合成分の濃度が４０質量％になるように調整した。得られたポリエチレンオキシド鎖を持つポリアクリル酸系共重合体の重量平均分子量を下記の条件により求めたところ、３７０００であった。
【００７１】
重量平均分子量測定条件
機種：Ｗａｔｅｒｓ  ＬＣＭ１
検出器：Ｗａｔｅｒｓ  ４１０示差屈折検出器
解析ソフト：Ｗａｔｅｒｓ  Ｍｉｌｌｅｎｉｕｍ  Ｖｅｒ．２．１８
溶離液：水１０９９９ｇ、アセトニトリル６００１ｇの混合液に酢酸ナトリウム三水和物１１５．６ｇを溶かし、更に３０％水酸化ナトリウムでｐＨ６に調整した溶離液を用いる。
溶離液流速：０．８ｍｌ／ｍｉｎ
カラム温度：３５℃
カラム：東ソー製  ＴＳＫｇｅｌ  ＧｕａｒｄＣｏｌｕｍｎＳＷＸＬ＋Ｇ４０００ＳＷＸＬ＋Ｇ３０００ＳＷＸＬ＋Ｇ２０００ＳＷＸＬ
標準物質：ポリエチレングリコール、重量平均分子量（Ｍｗ）２７２５００、２１９３００、８５０００、４６０００、２４０００、１２６００、４２５０、７１００、１４７０
【００７２】
（３）ポリアクリル酸系分散剤
ポリアクリル酸ナトリウム（東亜合成（株）製    分子量５００００）
（４）凝結遅延剤
ジェットセッター（住友大阪セメント（株）製  ジェットセメント用凝結遅延剤）
（５）砂
６号珪砂（三久海運（株）製）
（６）試験温度
５℃
【００７３】
［性能評価試験］
セメント組成物の性能評価試験を５℃の恒温室で以下のように行った。
表１に示した配合で、材料をホバートミキサーで３分間混合し、得られたモルタルに対して、流動性の評価としてフロー値を測定した。可使時間の評価として、上記モルタルを所定時間静置してフロー値を測定することにより、フロー値の経時変化を評価した。初期強度発現性の評価として、上記モルタルの材齢３時間の圧縮強度を測定した。フロー値及び圧縮強度はＪＩＳ  Ｒ  ５２０１「セメントの物理試験方法」に準じて測定した。
【００７４】
実施例１及び比較例１〜３
［超速硬性セメント組成物の配合］
ジェットセメント１０００ｇ、６号珪砂１２００ｇとを分散剤を添加した混練水３８０ｇで混練して超速硬性モルタルとした。
表１に実施例及び比較例において用いたセメント分散剤の種類と添加量、凝結遅延剤の添加量及び測定結果を示す。なお、表１中、分散剤、ポリアクリル酸系分散剤及び凝結遅延剤の添加量（Ｃ×％）は、セメントに対する質量％を表す。
【００７５】
【表１】
2007063090.tif 000006
【００７６】
［性能評価試験結果の説明］
表１に示すように、ポリエチレンオキシド鎖を持つポリアクリル酸系分散剤とポリアクリル酸系分散剤とを併用した本発明の超速硬性セメント組成物では、ナフタレン系分散剤を用いた場合に比べて、少量の分散剤添加量で初期流動性が得られた。また、ポリエチレンオキシド鎖を持つポリアクリル酸系分散剤単独で使用した場合に比べて、流動保持性に著しく優れる超速硬セメント組成物を得ることができた。